(57)【要約】【課題】光透過性を有する第１の部材と第２の部材との貼合性を向上させることができる光学部材の製造方法を提供する。【解決手段】第１の部材又は第２の部材の表面に、第２の部材又は第１の部材が貼り合わされる面に薄膜が形成されてなる光硬化性の仮硬化樹脂層５を形成する仮硬化工程と、仮硬化樹脂層５を介して第１の部材と第２の部材とを貼り合わせる貼合工程と、仮硬化性樹脂層５を本硬化させ、光透過性樹脂層７を形成する本硬化工程とを有する。これにより、仮硬化樹脂層５の弾性率を低減させ、貼り合わせ時のはみ出しを抑制し、貼合性を向上させることができる。【選択図】図５
2020128546.tif 000002
【特許請求の範囲】
【請求項１】
光透過性を有する第１の部材と第２の部材とを光透過性樹脂層を介して積層させる光学部材の製造方法において、
第１の部材又は第２の部材の表面に、第２の部材又は第１の部材が貼り合わされる面に薄膜が形成されてなる光硬化性の仮硬化樹脂層を形成する仮硬化工程と、
前記仮硬化樹脂層を介して前記第１の部材と第２の部材とを貼り合わせる貼合工程と、
前記仮硬化性樹脂層を本硬化させ、光透過性樹脂層を形成する本硬化工程と
を有する光学部材の製造方法。
【請求項２】
第１の部材又は第２の部材の表面に、光硬化性樹脂層を形成する形成工程を有し、
前記仮硬化工程では、前記光硬化性樹脂層に対して紫外線を照射し、前記仮硬化樹脂層を形成する請求項１記載の光学部材の製造方法。
【請求項３】
第１の部材又は第２の部材の表面に、液状の光硬化性樹脂組成物を塗布し、光硬化性樹脂層を形成する塗布工程を有し、
前記仮硬化工程では、前記光硬化性樹脂層に対して紫外線を照射し、前記仮硬化樹脂層を形成する請求項１記載の光学部材の製造方法。
【請求項４】
前記第１の部材が、周縁部に遮光層が形成された光透過性カバー部材であり、
前記形成工程では、前記光硬化性樹脂組成物を前記遮光層の厚さより厚く塗布する請求項２記載の光学部材の製造方法。
【請求項５】
前記仮硬化樹脂層の表面の反応率が６０％以上であり、
前記仮硬化樹脂層の反応率が６０％未満となる表面からの深度が、３０μｍ以上である請求項１乃至４のいずれか１項に記載の光学部材の製造方法。
【請求項６】
前記仮硬化樹脂層の薄膜の厚みが、該仮硬化樹脂層の厚みの３％以上７０％以下である請求項１乃至４のいずれか１項に記載の光学部材の製造方法。
【請求項７】
前記仮硬化樹脂層の薄膜の厚みが、５μｍ以上１００μｍ以下である請求項１乃至４のいずれか１項に記載の光学部材の製造方法。
【請求項８】
前記光硬化性樹脂組成物が、紫外線吸収剤を含有する請求項３又は４記載の光学部材の製造方法。
【請求項９】
前記仮硬化工程において、短波長の紫外線を照射する請求項２又は３記載の光学部材の製造方法。
【請求項１０】
前記仮硬化樹脂層が、紫外線照射により予め片面の反応率を高く調整し、薄膜が形成されてなるフィルム又はシートである請求項１記載の光学部材の製造方法。
【請求項１１】
光ラジカル重合性ポリ（メタ）アクリレートと、光ラジカル重合性（メタ）アクリレートと、液状可塑剤又は粘着付与剤からなる柔軟剤と、光重合開始剤と、紫外線吸収剤を含有し、
前記紫外線吸収剤の含有量が、０．０１ｗｔ％以上１．０ｗｔ％以下である光硬化性樹脂組成物。
【発明の詳細な説明】
【技術分野】
【０００１】
本発明は、光透過性を有する第１の部材と第２の部材とを光透過性樹脂層を介して積層させる光学部材の製造方法に関する。
【背景技術】
【０００２】
従来、光透過性カバー部材と画像表示部材など、光透過性を有する第１の部材と第２の部材を光硬化性樹脂組成物で貼り合わせ、光透過性樹脂層で固定する技術が知られている。
【０００３】
例えば、特許文献１、２には、第１の部材上に液状の光硬化性樹脂組成物を塗布し、仮硬化させて仮硬化樹脂層を形成し、仮硬化樹脂層上に画像表示部材を貼り合わせ、本硬化させる技術が開示されている。
【先行技術文献】
【特許文献】
【０００４】
【特許文献１】特開２０１３−１５１１５１号公報
【特許文献２】国際公開第２０１３／０５７９５８号
【発明の概要】
【発明が解決しようとする課題】
【０００５】
しかしながら、特許文献１、２に記載の技術では、仮硬化樹脂層の弾性率が高すぎる場合、貼り合わせ時に気泡等が発生し、貼合不良が起こり易い。また、特許文献２のように仮硬化樹脂層の表面を未硬化状態とした場合、貼り合わせ時に未硬化樹脂がはみ出し易く、貼合不良が起こり易い。
【０００６】
本発明は、このような従来の実情に鑑みて提案されたものであり、光透過性を有する第１の部材と第２の部材との貼合性を向上させることができる光学部材の製造方法を提供する。
【課題を解決するための手段】
【０００７】
本発明者は、鋭意検討を行った結果、第１の部材又は第２の部材が貼り合わされる面に薄膜が形成されてなる仮硬化樹脂層を形成することにより、仮硬化樹脂層の弾性率を低減させ、貼り合わせ時の未硬化樹脂のはみ出しを抑制し、貼合性が向上することを見出した。
【０００８】
すなわち、本発明は、光透過性を有する第１の部材と第２の部材とを光透過性樹脂層を介して積層させる光学部材の製造方法において、第１の部材又は第２の部材の表面に、第第２の部材又は第１の部材が貼り合わされる面に薄膜が形成されてなる光硬化性の仮硬化樹脂層を形成する仮硬化工程と、前記仮硬化樹脂層を介して前記第１の部材と第２の部材とを貼り合わせる貼合工程と、前記仮硬化性樹脂層を本硬化させ、光透過性樹脂層を形成する本硬化工程とを有することを特徴とする。
【０００９】
また、本発明に係る光硬化性樹脂組成物は、光ラジカル重合性ポリ（メタ）アクリレートと、光ラジカル重合性（メタ）アクリレートと、液状可塑剤又は粘着付与剤からなる柔軟剤と、光重合開始剤と、紫外線吸収剤を含有し、前記紫外線吸収剤の含有量が、０．０１ｗｔ％以上１．０ｗｔ％以下であることを特徴とする。
【発明の効果】
【００１０】
本発明によれば、第１の部材又は第２の部材が貼り合わされる面に薄膜が形成され、内部が柔らかい仮硬化樹脂層を形成することにより、仮硬化樹脂層全体の弾性率を貼り合わせ可能な低弾性率に維持しながら、貼り合わせ時のはみ出しを抑制し、貼合性を向上させることができる。
【図面の簡単な説明】
【００１１】
【図１】図１は、第１の実施の形態における工程（Ａ）の説明図である。
【図２】図２は、第１の実施の形態における工程（Ａ）の説明図である。
【図３】図３は、第１の実施の形態における工程（Ｂ）の説明図である。
【図４】図４は、第１の実施の形態における工程（Ｃ）の説明図である。
【図５】図５は、第１の実施の形態における工程（Ｃ）の説明図である。
【図６】図６は、第１の実施の形態における工程（Ｄ）の説明図である。
【図７】図７は、第１の実施の形態における工程（Ｄ）の説明図である。
【図８】図８は、第２の実施の形態における工程（ＡＡ）の説明図である。
【図９】図９は、第２の実施の形態における工程（ＢＢ）の説明図である。
【図１０】図１０は、第２の実施の形態における工程（ＢＢ）の説明図である。
【図１１】図１１は、第２の実施の形態における工程（ＣＣ）の説明図である。
【図１２】図１２は、第２の実施の形態における工程（ＤＤ）の説明図である。
【図１３】図１３は、第２の実施の形態における工程（ＤＤ）の説明図である。
【図１４】図１４は、仮硬化樹脂層の深さ方向の反応率を示すグラフである。
【発明を実施するための形態】
【００１２】
以下、本発明の実施の形態について、図面を参照しながら下記順序にて詳細に説明する。
１．光学部材の製造方法
２．光硬化性樹脂組成物
３．実施例
【００１３】
＜１．光学部材の製造方法＞
本実施の形態に係る光学部材の製造方法は、光透過性を有する第１の部材と第２の部材とを光透過性樹脂層を介して積層させるものであり、第１の部材又は第２の部材の表面に、第２の部材又は第１の部材が貼り合わされる面に薄膜が形成されてなる光硬化性の仮硬化樹脂層を形成する仮硬化工程と、仮硬化樹脂層を介して第１の部材と第２の部材とを貼り合わせる貼合工程と、仮硬化性樹脂層を本硬化させ、光透過性樹脂層を形成する本硬化工程とを有する。第１の部材又は第２の部材が貼り合わされる面に薄膜が形成され、内部が柔らかい未硬化樹脂からなる仮硬化樹脂層を形成することにより、仮硬化樹脂層全体の弾性率を貼り合わせ可能な低弾性率に維持しながら、貼り合わせ時の未硬化樹脂のはみ出しを抑制し、貼合性を向上させることができる。
【００１４】
本明細書において、「薄膜」とは、仮硬化樹脂層の上面から剥がすことができる状態を示すものとする。また、「未硬化」とは、硬化反応が全く進行していないか、硬化反応率が低く、塗布当初と同程度の流動性を有し、溶剤によって洗い流すことができる状態を示すものとする。
【００１５】
本実施の形態に係る光学部材の製造方法では、仮硬化性樹脂層として、紫外線照射により予め表面の反応率を高く調整し、薄膜が形成されてなるフィルム又はシートを用いることができる。
【００１６】
また、本実施の形態に係る光学部材の製造方法は、第１の部材又は第２の部材の表面に
、光硬化性樹脂層を形成する形成工程を有し、仮硬化工程では、光硬化性樹脂層に対して紫外線を照射し、仮硬化樹脂層を形成することが好ましい。この場合、光硬化樹脂層として、光硬化性樹脂組成物からなるフィルム又はシートを用いることができる。また、仮硬化樹脂層の薄膜は、紫外線照射側の表面に形成され、光硬化樹脂層側から紫外線を照射した場合、仮硬化樹脂層の反応率は、紫外線照射側の表面から深さ方向に向かって漸次的に低くなる。また、光硬化性樹脂層を形成した第１の部材又は第２の部材がガラスなどの透明基材の場合であって、光硬化樹脂層側と透明基材側の両側から紫外線を照射した場合、仮硬化樹脂層の反応率は、透明基材の反対側表面から深さ方向に低くなった後、仮硬化樹脂層の中心付近から透明基材まで高くなる。
【００１７】
また、本実施の形態に係る光学部材の製造方法は、第１の部材又は第２の部材の表面に、液状の光硬化性樹脂組成物を塗布し、光硬化性樹脂層を形成する塗布工程を有し、仮硬化工程では、光硬化性樹脂層に対して紫外線を照射し、仮硬化樹脂層を形成することが好ましい。液状の光硬化性樹脂組成物を塗布し、光硬化性樹脂層を形成することにより、第１の部材又は第２の部材の表面の凹凸を吸収することが可能となる。
【００１８】
以下、具体的に示す第１の実施の形態、及び第２の実施の形態では、第１の部材又は第２の部材の表面に、液状の光硬化性樹脂組成物を塗布し、光硬化性樹脂層を形成することとして説明する。
【００１９】
［第１の実施の形態］
以下、図１〜図７を参照して、塗布工程（Ａ）、仮硬化工程（Ｂ）、貼合工程（Ｃ）及び本硬化工程（Ｄ）を有する第１の実施の形態について説明する。ここでは、第１の部材として周縁部に遮光層１が形成された光透過性カバー部材２、第２の部材として画像表示部材６を用いて、光学部材である表示装置１０を製造する方法について説明する。
【００２０】
光透過性カバー部材２としては、画像表示部材６に形成された画像が視認可能となるような光透過性があればよく、ガラス、アクリル樹脂、ポリエチレンテレフタレート、ポリエチレンナフタレート、ポリカーボネート等の板状材料やシート状材料が挙げられる。これらの材料には、片面又は両面ハードコート処理、反射防止処理などを施すことができる。光透過性カバー部材２の厚さや弾性などの物性は、使用目的に応じて適宜決定することができる。
【００２１】
遮光層１は、画像のコントラストを挙げるため等に設けられるものであり、黒色等に着色された塗料をスクリーン印刷法などで塗布し、乾燥・硬化させたものである。遮光層１の厚みとしては、通常５〜１００μｍであり、この厚みが段差４に相当する。
【００２２】
画像表示部材６としては、液晶表示パネル、有機ＥＬ表示パネル、プラズマ表示パネル、タッチパネル等を挙げることができる。ここで、タッチパネルとは、液晶表示パネルのような表示素子とタッチパッドのような位置入力装置を組み合わせた画像表示・入力パネルを意味する。
【００２３】
［塗布工程（Ａ）］
先ず、塗布工程（Ａ）では、図１に示すように、片面の周縁部に形成された遮光層１を有する光透過性カバー部材２を用意し、図２に示すように、光透過性カバー部材２の表面２ａに、液状の光硬化性樹脂組成物を塗布し、光硬化性樹脂層３を形成する。ここで、液状とは、Ｂ型粘度計で０．０１〜１００Ｐａ．ｓ（２５℃）の粘度を示すものである。
【００２４】
また、塗布工程（Ａ）では、液状の光硬化性樹脂組成物を遮光層１の厚さよりも厚く塗布することが好ましい。具体的には、遮光層１の表面も含め、光透過性カバー部材２の遮
光層形成側表面２ａの全面に光硬化性樹脂組成物を遮光層１の厚さの好ましくは１．２〜５０倍、より好ましくは２〜３０倍の厚さで塗布する。より具体的な塗布厚みは、２５〜３５０μｍであることが好ましく、５０〜３００μｍであることがより好ましい。なお、光硬化性樹脂組成物３の塗布は、必要な厚みが得られるように複数回行ってもよい。
【００２５】
光硬化性樹脂組成物を遮光層１の厚さよりも厚く塗布することにより、後述する貼合工程（Ｃ）において、光透過性カバー部材２と遮光層１との間に厚み方向に段差４がある場合でも、仮硬化樹脂層５の柔らかい内部が段差４を吸収するため、貼合性を向上させることができる。
【００２６】
［仮硬化工程（Ｂ）］
次に、硬化工程（Ｂ）では、図３に示すように、仮光硬化性樹脂層３に対して紫外線を照射し、光硬化性樹脂層３を仮硬化させ、図４に示すように表面に薄膜が形成されてなる仮硬化樹脂層５を形成する。これにより、仮硬化樹脂層５全体の弾性率を貼り合わせ可能な低弾性率に維持しながら、次の貼合工程（Ｃ）におけるはみ出しを抑制し、貼合性を向上させることができる。
【００２７】
また、仮硬化樹脂層５の表面の反応率は６０％以上であることが好ましく、８０％以上であることがより好ましい。また、仮硬化樹脂層５の反応率が６０％未満となる表面からの深度は、３０μｍ以上であることが好ましく、６０μｍ以上であることが好ましい。反応率が６０％未満となる深度が小さいほど、薄膜の厚みが小さくなり、内部の未硬化樹脂がはみ出し易くなる傾向にある。また、反応率が６０％未満である深度が大きいほど、薄膜の厚みが大きくなり、仮硬化樹脂層５の弾性率が上昇し、貼り合わせ時の追従性が低下する傾向にある。
【００２８】
仮硬化樹脂層５の深さ方向の反応率は、顕微レーザーラマン分光装置を用いて、仮硬化樹脂層５の上面から励起レーザーを入射し、試料ステージを上下移動させることによりラマン散乱光をコンフォーカル（共焦点）に取り込み、仮硬化樹脂層５の上面から所定深さのラマンスペクトルを測定することにより算出することができる。具体的には、ラマンスペクトルにおける２７００ｃｍ−１付近に観察される２Ｄ（Ｇ’）バンドピーク高さに対する、（メタ）アクリル基のラマンスペクトルにおける１６４５ｃｍ−１付近に観察されるＣ＝Ｃピーク高さのピーク高さ比を用いることにより反応率を算出することができる。
【００２９】
仮硬化樹脂層５の薄膜の厚みは、仮硬化樹脂層５の厚みの３％以上７０％以下であることが好ましく、１０％以上４０％以下であることがより好ましい。また、具体的な薄膜の厚みは、５μｍ以上１００μｍ以下であることが好ましく、２０μｍ以上８０μｍ以下であることがより好ましい。薄膜の厚みが小さすぎると内部の未硬化樹脂がはみ出し易くなる傾向にあり、薄膜の厚みが大きすぎると低弾性率を維持するのが困難となり、貼り合わせ時の追従性が低下する傾向にある。
【００３０】
表面に薄膜が形成されてなる仮硬化樹脂層５を形成する方法としては、光硬化性樹脂組成物に紫外線吸収剤を添加する方法、光硬化性樹脂層に短波長の紫外線を照射して表面のみ硬化させる方法、光硬化性樹脂組成物に光重合開始剤を過剰に添加する方法などが挙げられる。
【００３１】
［貼合工程（Ｃ）］
次に、貼合工程（Ｃ）では、図４に示すように、仮硬化樹脂層５を天地逆転させ、図５に示すように、画像表示部材６に、光透過性カバー部材２を仮硬化樹脂層５側から貼り合わせる。仮硬化樹脂層５は、表面に薄膜が形成されているため、天地逆転した際の未硬化樹脂の流れ落ちを防ぐことができる。また、図１〜４に示すように、仮硬化樹脂層５上面
の周縁部には、遮光層１及び表面張力による微小な凹凸５ａが生じることがあるが、仮硬化樹脂層５の内部が液状に近い状態であるため、仮硬化樹脂層５を押し込むことができる。また、仮硬化樹脂層５の押し込みにより仮硬化樹脂層５表面の薄膜が画像表示部材６表面に追従するため、気泡の発生を抑制するとともに微小な凹凸５ａを平坦化させることができる。貼り合わせは、公知の圧着装置を用いて、１０℃〜８０℃で加圧することにより行うことができる。
【００３２】
［本硬化工程（Ｄ）］
次に、本硬化工程（Ｄ）では、図６に示すように、画像表示部材６と光透過性カバー部材２との間に挟持されている仮硬化樹脂層５に対して紫外線を照射し、仮硬化性樹脂層５を本硬化させる。さらに必要に応じて、光透過性カバー部材２の遮光層と画像表示部材６との間の仮硬化樹脂層５に紫外線を照射し、仮硬化樹脂層５を本硬化させてもよい。これにより、図７に示すように、光透過性カバー部材２と画像表示部材６とを光透過性樹脂層７を介して積層させた表示装置１０を得ることができる。
【００３３】
また、本硬化工程（Ｄ）において、光透過性樹脂層７の反応率は、９０％以上であることが好ましく、９５％以上であることがより好ましい。光透過性樹脂層７を十分に硬化させることにより、光透過性カバー部材２と画像表示部材６との接着力を向上させることができる。なお、光透過性樹脂層７の反応率も、仮硬化樹脂層５と同様、顕微レーザーラマン分光装置を用いて測定することができる。また、光透過性硬化樹脂層７の光透過性のレベルは、画像表示部材６に形成された画像が視認可能となるような光透過性であればよい。
【００３４】
［第２の実施の形態］
以下、図８〜図１３を参照して、塗布工程（ＡＡ）、仮硬化工程（ＢＢ）、貼合工程（ＣＣ）及び本硬化工程（ＤＤ）を有する第２の実施の形態について説明する。第１の実施の形態では、光透過性カバー部材２の遮光層１側形成表面に光硬化性樹脂組成物３を塗布する例を説明したが、第２の実施の形態では、画像表示部材６表面に光硬化性樹脂組成物３を塗布する例について説明する。なお、図１〜図７及び図８〜図１３において、同じ符号は同一の構成要素を表すため、ここでは説明を省略する。
【００３５】
［塗布工程（ＡＡ）］
先ず、塗布工程（ＡＡ）では、図８に示すように、画像表示部材６の表面に液状の光硬化性樹脂組成物３を塗布し、光硬化性樹脂層３を形成する。塗布工程（ＡＡ）では、第１の実施の形態と同様、液状の光硬化性樹脂組成物を光透過性カバー部材２の遮光層１の厚さよりも厚く塗布することが好ましい。具体的には、画像表示部材６の全面に光硬化性樹脂組成物を遮光層１の厚さの好ましくは１．２〜５０倍、より好ましくは２〜３０倍の厚さで塗布する。より具体的な塗布厚みは、２５〜３５０μｍであることが好ましく、５０〜３００μｍであることがより好ましい。なお、光硬化性樹脂組成物３の塗布は、必要な厚みが得られるように複数回行ってもよい。
【００３６】
光硬化性樹脂組成物を遮光層１の厚さよりも厚く塗布することにより、後述する貼合工程（ＣＣ）において、光透過性カバー部材２と遮光層１との間に厚み方向に段差４がある場合でも、仮硬化樹脂層４表面の薄膜が段差４に追従するため、貼合性を向上させることができる。
【００３７】
［仮硬化工程（ＢＢ）］
次に、仮硬化工程（ＢＢ）では、図９に示すように、光硬化性樹脂層３に対して紫外線を照射し、光硬化性樹脂層３を仮硬化させ、図１０に示すように表面に薄膜が形成されてなる仮硬化樹脂層５を形成する。これにより、仮硬化樹脂層５の弾性率を低減させ、次の
貼合工程（ＣＣ）におけるはみ出しを抑制し、貼合性を向上させることができる。
【００３８】
また、第１の実施形態と同様、仮硬化樹脂層５の表面の反応率は６０％以上であることが好ましく、８０％以上であることがより好ましい。また、仮硬化樹脂層５の反応率が６０％未満となる表面からの深度は、３０μｍ以上であることが好ましく、６０μｍ以上であることが好ましい。反応率が６０％未満となる深度が小さいほど、薄膜の厚みが小さくなり、内部の未硬化樹脂がはみ出し易くなる傾向にある。また、反応率が６０％未満である深度が大きいほど、薄膜の厚みが大きくなり、仮硬化樹脂層５の弾性率が上昇し、貼り合わせ時の追従性が低下する傾向にある。
【００３９】
また、第１の実施形態と同様、仮硬化樹脂層５の薄膜の厚みは、仮硬化樹脂層５の厚みの３％以上７０％以下であることが好ましく、１０％以上４０％以下であることがより好ましい。また、具体的な薄膜の厚みは、５μｍ以上１００μｍ以下であることが好ましく、２０μｍ以上８０μｍ以下であることがより好ましい。薄膜の厚みが小さすぎると内部の未硬化樹脂がはみ出し易くなる傾向にあり、薄膜の厚みが大きすぎると低弾性率を維持するのが困難となり、貼り合わせ時の追従性が低下する傾向にある。
【００４０】
［貼合工程（ＣＣ）］
次に、貼合工程（ＣＣ）では、図１１に示すように、画像表示部材６上の仮硬化樹脂層５に、光透過性カバー部材２を貼り合わせる。図８〜１０に示すように、仮硬化樹脂層５上面の周縁部には、表面張力による微小な凹凸５ｂが生じることがあるが、仮硬化樹脂層５の内部が液状に近い状態であるため、仮硬化樹脂層５を押し込むことができる。また、仮硬化樹脂層５の押し込みにより仮硬化樹脂層５表面の薄膜が光透過性カバー部材２表面に追従するため、気泡の発生を抑制するとともに微小な凹凸５ｂを平坦化させることができる。また、光透過性カバー部材２と遮光層１との間に厚み方向に段差４がある場合でも、仮硬化樹脂層５表面の薄膜が段差４に追従するため、気泡の発生を抑制し、貼合性を向上させることができる。貼り合わせは、公知の圧着装置を用いて、１０℃〜８０℃で加圧することにより行うことができる。
【００４１】
［本硬化工程（ＤＤ）］
次に、本硬化工程（ＤＤ）では、第１の実施形態と同様、図１２に示すように、画像表示部材６と光透過性カバー部材２との間に挟持されている仮硬化樹脂層５に対して紫外線を照射し、仮硬化性樹脂層５を本硬化させる。さらに必要に応じて、光透過性カバー部材２の遮光層と画像表示部材６との間の仮硬化樹脂層５に紫外線を照射し、仮硬化樹脂層５を本硬化させてもよい。これにより、図１３に示すように、光透過性カバー部材２と画像表示部材６とを光透過性樹脂層７を介して積層させた表示装置１０を得ることができる。
【００４２】
＜２．光硬化性樹脂組成物＞
次に、前述した光学部材の製造方法で用いられる紫外線吸収剤を含有する光硬化性樹脂組成物について説明する。本実施の形態に係る光硬化性樹脂組成物は、光ラジカル重合性ポリ（メタ）アクリレート（成分（ａ））と、光ラジカル重合性（メタ）アクリレート（成分（ｂ））と、液状可塑剤（成分（ｃ））、又は粘着付与剤（成分（ｄ））からなる柔軟剤と、光重合開始剤（成分（ｅ））と、紫外線吸収剤（成分（ｆ））を含有する。なお、本明細書において、（メタ）アクリレートとは、アクリル酸エステル（アクリレート）とメタクリル酸エステル（メタクリレート）とを包含する意味である。
【００４３】
［成分（ａ）］
光ラジカル重合性ポリ（メタ）アクリレート（成分（ａ））の好ましい具体例としては、ポリウレタン、ポリイソプレン、ポリブタジエン等を骨格に持つ（メタ）アクリレート系オリゴマーを挙げることができる。ポリウレタン骨格を持つ（メタ）アクリル系オリゴ
マーの好ましい具体例としては、脂肪族ウレタンアクリレート（ＥＢＥＣＲＹＬ２３０（分子量５０００）、ダイセル・サイテック社；ＵＡ−１、ライトケミカル社）等を挙げることができる。また、ポリイソプレン骨格の(メタ)アクリレートオリゴマーの好ましい具体例としては、ポリイソプレン重合体の無水マレイン酸付加物と２−ヒドロキシエチルメタクリレートとのエステル化物（ＵＣ１０２（ポリスチレン換算分子量１７０００）、（株）クラレ；ＵＣ２０３（ポリスチレン換算分子量３５０００）、（株）クラレ；ＵＣ−１（分子量約２５０００）、（株）クラレ）等を挙げることができる。
【００４４】
［成分（ｂ）］
光ラジカル重合性（メタ）アクリレート（成分（ｂ））の好ましい具体例としては、２−ヒドロキシプロピル（メタ）アクリレート、ベンジルアクリレート、ジシクロペンテニルオキシエチル（メタ）アクリレート、イソボルニル（メタ）アクリレート、オクチル（メタ）アクリレート等を挙げることができる。
【００４５】
［成分（ｃ）］
液状可塑成分（成分（ｃ））は、紫外線照射によりそれ自身は光硬化をせず、光硬化後の硬化樹脂層あるいは仮硬化樹脂層に柔軟性を与え、また硬化樹脂層間あるいは仮硬化樹脂層の硬化収縮率を低減させるものである。このような液状可塑成分としては、液状のポリブタジエン系可塑剤、ポリイソプレン系可塑剤、フタル酸エステル系可塑剤及びアジピン酸エステル系可塑剤からなる群から選択される少なくも一種を挙げることができる。
【００４６】
［成分（ｄ）］
粘着付与剤（タッキファイア）（成分（ｄ））は、成分（ｃ）と同様、光硬化後の硬化樹脂層あるいは仮硬化樹脂層に柔軟性を与えるとともに、光硬化性樹脂組成物から形成された硬化樹脂層又は仮硬化樹脂層の初期接着強度（いわゆるタック性）を向上させる。粘着付与剤としては、例えば、テルペン樹脂、テルペンフェノール樹脂、水素添加テルペン樹脂等のテルペン系樹脂、天然ロジン、重合ロジン、ロジンエステル、水素添加ロジン等のロジン樹脂、ポリブタジエン、ポリイソプレン等の石油樹脂などを使用することができる。柔軟剤としては、成分（ｃ）又は成分（ｄ）の少なくともいずれか一方が含まれていればよい。
【００４７】
［成分（ｅ）］
光重合開始剤（成分（ｅ））としては、例えば、１−ヒドロキシ−シクロへキシルフェニルケトン（イルガキュア１８４、ＢＡＳＦジャパン（株））、２−ヒドロキシ−１−｛４−[４−（２一ヒドロキシ−２−メチル−プロピロニル）ベンジル]フェニル｝−２−メチル−１−プロパン−１−オン（イルガキュア１２７、ＢＡＳＦジャパン（株））、ベンゾフェノン、アセトフェノン等を挙げることができる。
【００４８】
光重合開始剤の添加量は、少なすぎると紫外線照射時に硬化不足となり、多すぎると開裂によるアウトガスが増え発泡不具合の傾向があるので、光ラジカル重合性ポリ（メタ）アクリレート１００質量部に対し、好ましくは０．１〜１０質量部、より好ましくは０．２〜５質量部である。
【００４９】
［成分（ｆ）］
紫外線吸収剤（成分（ｆ））としては、例えば、ベンゾトリアゾール系紫外線吸収剤、ヒドロキシフェニルトリアジン系紫外線吸収剤、ベンゾフェノン系紫外線吸収剤、ベンゾエート系紫外線吸収剤等が挙げられ、これらの２種以上を併用してもよい。これらの中でも、ベンゾトリアゾール系紫外線吸収剤を用いることが好ましい。ベンゾトリアゾール系紫外線吸収剤の市販品としては、例えば、２−（２−ヒドロキシ−５−ｔｅｒｔ−ブチルフェニル）−２Ｈ−ベンゾトリアゾールとしてＢＡＳＦジャパン（株）製の「ＴＩＮＵＶ
ＩＮ  ＰＳ」が挙げられる。
【００５０】
紫外線吸収剤の含有量は、少なすぎると仮硬化樹脂層の全体が硬化してしまい、多すぎると仮硬化樹脂層の表面硬化が不十分となる傾向にあるので、光硬化性樹脂組成物全体に対し、０．０１ｗｔ％以上１．０ｗｔ％以下であることが好ましく、０．１ｗｔ％以上０．４ｗｔ％以下であることがより好ましい。
【００５１】
なお、光硬化性樹脂組成物には、上述した成分（ａ）〜成分（ｆ）に加えて、本発明の効果を損なわない範囲で種々の添加剤を配合することができる。例えば、硬化樹脂の分子量の調整のために連鎖移動剤、例えば、２−メルカプトエタノール、ラウリルメルカプタン、グリシジルメルカプタン、メルカプト酢酸、チオグリコール酸２−エチルヘキシル、２，３−ジメチルカプト−１−プロパノール、α−メチルスチレンダイマー等を配合することができる。その他にも、必要に応じて、シランカップリング剤等の接着改善剤、酸化防止剤等の一般的な添加剤を含有することができる。このような光硬化性樹脂組成物は、上述した成分（ａ）〜成分（ｆ）と、必要に応じて添加される各種添加剤とを、公知の混合手法に従って均一に混合することにより調製することができる。
【実施例】
【００５２】
＜４．実施例＞
本実施例では、光透過性を有する第１の部材上に光硬化性樹脂組成物を塗布して光硬化性樹脂を形成し、光硬化性樹脂層を仮硬化させて仮硬化樹脂層を形成し、仮硬化樹脂層の表面からの深さ方向の反応率を測定した。そして、仮硬化樹脂層を介して第１の部材と第２の部材とを貼り合わせ、貼合性を評価した。なお、本発明はこれらの実施例に限定されるものではない。
【００５３】
仮硬化樹脂層の反応率の測定、及び貼合性の評価は、次のように行った。
【００５４】
［仮硬化樹脂層の反応率の測定］
顕微レーザーラマン分光装置を用いて、仮硬化樹脂層の上面から励起レーザーを入射し、試料ステージを上下移動させることによりラマン散乱光をコンフォーカル（共焦点）に取り込み、仮硬化樹脂層の上面から所定深さのラマンスペクトルを測定した。
【００５５】
反応率は、ラマンスペクトルにおける２７００ｃｍ−１付近に観察される２Ｄ（Ｇ’）バンドピーク高さに対する、（メタ）アクリル基のラマンスペクトルにおける１６４５ｃｍ−１付近に観察されるＣ＝Ｃピーク高さのピーク高さ比より算出した。
【００５６】
先ず、試料の光硬化性樹脂組成物をガラス板に塗布し、厚みが１５０μｍの光硬化性樹脂層を形成し、光硬化性樹脂層の上面から深さ３０μｍの位置のピーク高さ比を反応率０％とみなした。また、光硬化性樹脂層を積算光量１００００ｍＪ／ｃｍ２で完全硬化させ、光透過性樹脂層を形成し、光透過性樹脂層の上面から深さ３０μｍの位置のピーク高さ比を反応率１００％とみなした。以上の関係より、ピーク高さ比に対する反応率を示す検量線を作成した。
【００５７】
そして、試料の光硬化性樹脂組成物を塗布し、厚みが１５０μｍの光硬化性樹脂層を形成し、光硬化性樹脂層を５０ｍＷ／ｃｍ２、０．４ｓの照射条件で仮硬化させ、仮硬化樹脂層を形成し、仮硬化樹脂層の上面から所定深さ位置のピーク高さ比を検量線に代入して反応率を算出した。
【００５８】
［貼合性の評価］
貼合性の評価は、仮硬化樹脂層を介して第１の部材と第２の部材とを貼り合わせ、その
状態を観察し、仮硬化樹脂層に気泡が発生せず、仮硬化樹脂層の当初の形状からの濡れ広がりが３％未満の場合を「Ａ」と評価し、仮硬化樹脂層に気泡が発生した場合を「Ｂ」と評価した。また、仮硬化樹脂層に気泡が発生せず、仮硬化樹脂層の当初の形状からの濡れ広がりが３％以上１０％以下の場合を「Ａ’」と評価した。
【００５９】
＜実施例１＞
表１に示すように、ウレタンオリゴマー４３．０質量部、（メタ）アクリレートモノマー５８．０質量部、液状可塑剤６９．０質量部、粘着付与剤２５．０質量部、光重合開始剤２．０質量部、及び紫外線吸収剤０．２質量部を配合し、紫外線吸収剤の含有率が０．１％の液状の光硬化性樹脂組成物を調製した。
【００６０】
液状の光硬化性樹脂組成物を４５ｍｍ×８５ｍｍのガラス板上に１５０μｍの厚みで塗布し、光硬化性樹脂層を形成した。光硬化性樹脂層側から紫外線を５０ｍＷ／ｃｍ２、０．４ｓの条件で照射して光硬化性樹脂層を仮硬化させ、表面に薄膜が形成されてなる仮硬化樹脂層を形成した。そして、仮硬化樹脂層に対して４５ｍｍ×８５ｍｍのガラス板を真空貼合した。真空貼合後の貼合性の評価はＡであった。
【００６１】
＜実施例２＞
表１に示すように、紫外線吸収剤０．４質量部を配合し、紫外線吸収剤の含有率が０．２％の液状の光硬化性樹脂組成物を調製した以外は、実施例１と同様に仮硬化樹脂層を形成した。仮硬化樹脂層は、表面に薄膜が形成されていた。図１４に、仮硬化樹脂層の深さ方向の反応率を示す。図１４に示すように、表面の反応率は約８５％であり、反応率が６０％未満となる表面からの深度は、８０μｍ以上であった。また、仮硬化樹脂層の表面から薄膜を剥がし、その厚みを測定した結果、約６０μｍであった。この仮硬化樹脂層に対してガラス板を真空貼合した。真空貼合後の貼合性の評価はＡであった。
【００６２】
＜実施例３＞
表１に示すように、紫外線吸収剤０．６質量部を配合し、紫外線吸収剤の含有率が０．３％の液状の光硬化性樹脂組成物を調製した以外は、実施例１と同様に仮硬化樹脂層を形成した。仮硬化樹脂層は、表面に薄膜が形成されていた。この仮硬化樹脂層に対してガラス板を真空貼合した。真空貼合後の貼合性の評価はＡであった。
【００６３】
＜実施例４＞
表１に示すように、紫外線吸収剤０．８質量部を配合し、紫外線吸収剤の含有率が０．４％の液状の光硬化性樹脂組成物を調製した以外は、実施例１と同様に仮硬化樹脂層を形成した。仮硬化樹脂層は、表面に薄膜が形成されていた。また、図１４に示すように、表面の反応率は約７５％であり、反応率が６０％未満となる表面からの深度は、約５０μｍであった。また、仮硬化樹脂層の表面から薄膜を剥がし、その厚みを測定した結果、約２０μｍであった。この仮硬化樹脂層に対してガラス板を真空貼合した。真空貼合後の貼合性の評価はＡ’であった。
【００６４】
＜比較例１＞
表１に示すように、紫外線吸収剤を配合しない液状の光硬化性樹脂組成物を調製した以外は、実施例１と同様に仮硬化樹脂層を形成した。仮硬化樹脂層は、全体が硬化していた。また、図１４に示すように、表面の反応率は９０％以上であり、表面から８０μｍの深さに亘って反応率が８０％以上であった。この仮硬化樹脂層に対してガラス板を真空貼合した。真空貼合後、仮硬化樹脂層に気泡が発生し、貼合性の評価はＢであった。
【００６５】
【表１】
2020128546.tif 000003
ウレタンオリゴマー：脂肪族ウレタンアクリレート（ＥＢＥＣＲＹＬ２３０（分子量５０００）、ダイセル・オルネクス（株））
（メタ）アクリレートモノマー：２−ヒドロキシプロピル（メタ）アクリレート
液状可塑剤：ポリブタジエン系可塑剤
粘着付与剤：テルペン樹脂
光重合開始剤：１−ヒドロキシ−シクロへキシルフェニルケトン（イルガキュア１８４、ＢＡＳＦジャパン（株））
紫外線吸収剤：２−（２−ヒドロキシ−５−ｔｅｒｔ−ブチルフェニル）−２Ｈ−ベンゾトリアゾール（ＴＩＮＵＶＩＮＰＳ、ＢＡＳＦジャパン（株））
【００６６】
比較例１のように、紫外線吸収剤を配合しなかった場合、仮硬化樹脂層の表面から８０μｍの深さに亘って反応率が８０％以上であり、仮硬化樹脂層の全体が硬化しているため、貼り合わせ時に気泡が発生した。また、光硬化性樹脂組成物の硬化の酸素阻害により、仮硬化樹脂層の表面の反応率が、表面から２５μｍの深さの反応率よりも低かった。
【００６７】
一方、実施例１〜４のように、紫外線吸収剤を適量添加した場合、表面に薄膜が形成されてなる仮硬化樹脂層を形成することができ、貼合性を向上させることができた。また、実施例２のように、表面の反応率が約８５％であり、反応率が６０％未満となる表面からの深度が、８０μｍ以上であることにより、厚さが約６０μｍの薄膜が形成され、ガラス板表面への追従性が向上し、優れた貼合性が得られることが分かった。
【００６８】
また、実施例４のように、表面の反応率が約７５％であり、反応率が６０％未満となる表面からの深度が、約５０μｍであることにより、厚さが約２０μｍの薄膜が形成され、濡れ広がりが少しあったものの、ガラス板表面への追従性が向上し、優れた貼合性が得られることが分かった。
【符号の説明】
【００６９】
１  遮光層、２  光透過性カバー部材、３  光硬化性樹脂層、４  段差、５  仮硬化樹脂層、６  画像表示部材、７  光透過性樹脂層
【図１】
2020128546.tif 000004
【図２】
2020128546.tif 000005
【図３】
2020128546.tif 000006
【図４】
2020128546.tif 000007
【図５】
2020128546.tif 000008
【図６】
2020128546.tif 000009
【図７】
2020128546.tif 000010
【図８】
2020128546.tif 000011
【図９】
2020128546.tif 000012
【図１０】
2020128546.tif 000013
【図１１】
2020128546.tif 000014
【図１２】
2020128546.tif 000015
【図１３】
2020128546.tif 000016
【図１４】
2020128546.tif 000017
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
光透過性を有する第１の部材と第２の部材とを光透過性樹脂層を介して積層させる光学部材の製造方法において、
第１の部材又は第２の部材の表面に、第２の部材又は第１の部材が貼り合わされる面に薄膜が形成されてなる光硬化性の仮硬化樹脂層を形成する仮硬化工程と、
前記仮硬化樹脂層を介して前記第１の部材と第２の部材とを貼り合わせる貼合工程と、
前記仮硬化性樹脂層を本硬化させ、光透過性樹脂層を形成する本硬化工程とを有し、
前記仮硬化樹脂層の内部が、柔らかい未硬化樹脂からなり、前記薄膜が、前記仮硬化樹脂層の上面から剥離可能な状態である光学部材の製造方法。
【請求項２】
第１の部材又は第２の部材の表面に、光硬化性樹脂層を形成する形成工程を有し、
前記仮硬化工程では、前記光硬化性樹脂層に対して紫外線を照射し、前記仮硬化樹脂層を形成する請求項１記載の光学部材の製造方法。
【請求項３】
第１の部材又は第２の部材の表面に、液状の光硬化性樹脂組成物を塗布し、光硬化性樹脂層を形成する塗布工程を有し、
前記仮硬化工程では、前記光硬化性樹脂層に対して紫外線を照射し、前記仮硬化樹脂層を形成する請求項１記載の光学部材の製造方法。
【請求項４】
前記第１の部材が、周縁部に遮光層が形成された光透過性カバー部材であり、
前記塗布工程では、前記光硬化性樹脂組成物を前記遮光層の厚さより厚く塗布する請求項３記載の光学部材の製造方法。
【請求項５】
前記仮硬化樹脂層の薄膜の厚みが、該仮硬化樹脂層の厚みの３％以上７０％以下である請求項１乃至４のいずれか１項に記載の光学部材の製造方法。
【請求項６】
前記仮硬化樹脂層の薄膜の厚みが、５μｍ以上１００μｍ以下である請求項１乃至５のいずれか１項に記載の光学部材の製造方法。
【請求項７】
前記仮硬化樹脂層の薄膜の厚みが、２０μｍ以上８０μｍ以下である請求項１乃至５のいずれか１項に記載載の光学部材の製造方法。
【請求項８】
前記光硬化性樹脂組成物が、紫外線吸収剤を含有する請求項３又は４記載の光学部材の製造方法。
【請求項９】
前記仮硬化工程において、短波長の紫外線を照射する請求項２又は３記載の光学部材の製造方法。
【請求項１０】
前記仮硬化樹脂層が、紫外線照射により予め片面の反応率を高く調整し、薄膜が形成されてなるフィルム又はシートである請求項１記載の光学部材の製造方法。
【請求項１１】
光透過性を有する第１の部材と第２の部材とを光透過性樹脂層を介して積層させる光学部材の製造方法において、
前記第１の部材又は前記第２の部材の表面に、紫外線吸収剤を含有する光硬化性樹脂層を配置する配置工程と、
前記光硬化性樹脂層に対して紫外線を照射し、第２の部材又は第１の部材が貼り合わされる面に薄膜が形成されてなる仮硬化樹脂層を形成する仮硬化工程と、
前記仮硬化樹脂層を介して前記第１の部材と第２の部材とを貼り合わせる貼合工程と、
前記仮硬化樹脂層を本硬化させ、光透過性樹脂層を形成する本硬化工程とを有し、
前記仮硬化工程後の薄膜の反応率が、前記仮硬化樹脂層の内部の反応率よりも高く、前記薄膜が、前記仮硬化樹脂層の上面から剥離可能な状態である光学部材の製造方法。
【請求項１２】
前記仮硬化樹脂層の表面の反応率が６０％以上であり、
前記仮硬化樹脂層の反応率が６０％未満となる表面からの深度が、３０μｍ以上である請求項１記載の光学部材の製造方法。
【請求項１３】
前記仮硬化樹脂層の表面の反応率が６０％以上であり、
前記仮硬化樹脂層の反応率が６０％未満となる表面からの深度が、６０μｍ以上である請求項１記載の光学部材の製造方法。
【請求項１４】
前記仮硬化樹脂層の表面の反応率が、８０％以上である請求項１１乃至１３のいずれか１項に記載の光学部材の製造方法。
【請求項１５】
前記第１の部材が、周縁部に遮光層が形成された光透過性カバー部材であり、
前記光硬化性樹脂層の厚みが、前記遮光層の厚さより大きい請求項１１乃至１４のいずれか１項に記載の光学部材の製造方法。
【請求項１６】
前記光硬化性樹脂層が、光ラジカル重合性ポリ（メタ）アクリレートと、光ラジカル重合性（メタ）アクリレートと、液状可塑剤又は粘着付与剤からなる柔軟剤と、光重合開始剤とをさらに含有し、
前記紫外線吸収剤の含有量が、０．１ｗｔ％以上０．４ｗｔ％以下である請求項１１乃至１５のいずれか１項に記載の光学部材の製造方法。
【請求項１７】
前記紫外線吸収剤が、ベンゾトリアゾール系紫外線吸収剤、ヒドロキシフェニルトリアジン系紫外線吸収剤、ベンゾフェノン系紫外線吸収剤、ベンゾエート系紫外線吸収剤からなる群から選択される１種以上である請求項１１乃至１６のいずれか１項に記載の光学部材の製造方法。
【請求項１８】
光ラジカル重合性ポリ（メタ）アクリレートと、光ラジカル重合性（メタ）アクリレートと、液状可塑剤又は粘着付与剤からなる柔軟剤と、光重合開始剤と、紫外線吸収剤を含有し、
前記紫外線吸収剤の含有量が、０．１ｗｔ％以上０．４ｗｔ％以下である光硬化性樹脂組成物。
【請求項１９】
前記紫外線吸収剤が、ベンゾトリアゾール系紫外線吸収剤、ヒドロキシフェニルトリアジン系紫外線吸収剤、ベンゾフェノン系紫外線吸収剤、ベンゾエート系紫外線吸収剤からなる群から選択される１種以上である請求項１８記載の光硬化性樹脂組成物。
【手続補正２】
【補正対象書類名】明細書
【補正対象項目名】０００８
【補正方法】変更
【補正の内容】
【０００８】
すなわち、本発明は、光透過性を有する第１の部材と第２の部材とを光透過性樹脂層を介して積層させる光学部材の製造方法において、第１の部材又は第２の部材の表面に、第２の部材又は第１の部材が貼り合わされる面に薄膜が形成されてなる光硬化性の仮硬化樹脂層を形成する仮硬化工程と、前記仮硬化樹脂層を介して前記第１の部材と第２の部材とを貼り合わせる貼合工程と、前記仮硬化性樹脂層を本硬化させ、光透過性樹脂層を形成する本硬化工程とを有し、前記仮硬化樹脂層の内部が、柔らかい未硬化樹脂からなり、前記薄膜が、前記仮硬化樹脂層の上面から剥離可能な状態であることを特徴とする。
また、本発明は、光透過性を有する第１の部材と第２の部材とを光透過性樹脂層を介して積層させる光学部材の製造方法において、前記第１の部材又は前記第２の部材の表面に、紫外線吸収剤を含有する光硬化性樹脂層を配置する配置工程と、前記光硬化性樹脂層に対して紫外線を照射し、第２の部材又は第１の部材が貼り合わされる面に薄膜が形成されてなる仮硬化樹脂層を形成する仮硬化工程と、前記仮硬化樹脂層を介して前記第１の部材と第２の部材とを貼り合わせる貼合工程と、前記仮硬化樹脂層を本硬化させ、光透過性樹脂層を形成する本硬化工程とを有し、前記仮硬化工程後の薄膜の反応率が、前記仮硬化樹脂層の内部の反応率よりも高く、前記薄膜が、前記仮硬化樹脂層の上面から剥離可能な状態であることを特徴とする。
【手続補正３】
【補正対象書類名】明細書
【補正対象項目名】０００９
【補正方法】変更
【補正の内容】
【０００９】
また、本発明に係る光硬化性樹脂組成物は、光ラジカル重合性ポリ（メタ）アクリレートと、光ラジカル重合性（メタ）アクリレートと、液状可塑剤又は粘着付与剤からなる柔軟剤と、光重合開始剤と、紫外線吸収剤を含有し、前記紫外線吸収剤の含有量が、０．１ｗｔ％以上０．４ｗｔ％以下であるであることを特徴とする。